【誤訳訂正書】
【提出日】平成27年1月21日(2015.1.21)
【誤訳訂正１】
【訂正対象書類名】特許請求の範囲
【訂正対象項目名】全文
【訂正方法】変更
【訂正の内容】
【特許請求の範囲】
【請求項１】
ａ）シロキサンモノマー及び線状オリゴマーの混合物を形成する、以下の構造の環状モノマーの開環重合を行うステップであって、
【化１】
2013510079.tif 000001
（ここで、Ｘは、
（ｉ）１〜１４個の炭素原子を有する線状又は分岐アルキレン基、及び、
（ｉｉ）６〜２０個の炭素原子を有する芳香族基
から選択され、各Ｒは同じ又は異なり、Ｈ、ＯＨ、１〜１８個の炭素原子を有する炭化水素基、１〜１８個の炭素原子を有する置換炭化水素基又は最大１８個の炭素原子を有する炭化水素オキシ基であり、ｎは１〜６の整数である）
前記開環重合は、ヘテロポリ酸、過塩素酸、硫酸、塩酸、ＨＩ、ＨＢｒ、ＨＣｌＯ４、Ｈ２ＳＯ４、ＨＮＯ３、Ｈ３ＰＯ４、パラ−トルエンスルホン酸、トリフルオロ酢酸、ペルフルオロアルケンスルホン酸、メチルトシレート、メチルトリフレート、トリフリン酸及びシリルエステルトリフルオロメタンスルホン酸、からなる群より選択される開環重合触媒の存在下で行われる、ステップと、
ｂ）ステップ（ａ）において調製された線状オリゴマーを除去するステップと
を具えるプロセスによって得られる、シロキサンモノマー混合物。
【請求項２】
前記環状モノマーが、１，１，３，３，５，５，７，７−オクタメチル−２，６−ジオキサ−１，３，５，７−テトラシラシクロオクタンであることを特徴とする、請求項１に記載のシロキサンモノマー混合物。
【請求項３】
前記開環触媒がトリフリン酸であることを特徴とする、請求項１に記載のシロキサンモノマー混合物。
【請求項４】
ステップ（ａ）が１５℃〜５０℃の温度で行われることを特徴とする、請求項１〜３のいずれか１項に記載のシロキサンモノマー混合物。
【請求項５】
Ｘが１〜１８個の炭素原子を有する置換炭化水素基であるとき、置換基が、ハロゲン原子、ハロゲン原子含有基、酸素原子、酸素原子含有基、窒素原子、窒素原子含有基、硫黄原子、及び硫黄原子含有基、から選択される、請求項１に記載のシロキサンモノマー混合物。
【請求項６】
Ｘが１〜１８個の炭素原子を有する置換炭化水素基であるとき、前記ハロゲン原子含有基が、クロロメチル、ペルフルオロブチル、トリフルオロエチル、及びノナフルオロへキシルの１つ以上から選択され、前記酸素原子含有基が、（メタ）アクリル、カルボキシル及びポリエーテルの１つ以上から選択される、請求項５に記載のシロキサンモノマー混合物。
【請求項７】
ａ）シロキサンモノマー及び線状オリゴマーの混合物を形成する、以下の構造の環状モノマーの開環重合を行うステップであって、
【化２】
2013510079.tif 000002
（ここで、Ｘは、
（ｉ）１〜１４個の炭素原子を有する線状又は分岐アルキレン基、及び、
（ｉｉ）６〜２０個の炭素原子を有する芳香族基
から選択され、各Ｒは同じ又は異なり、Ｈ、ＯＨ、１〜１８個の炭素原子を有する炭化水素基、１〜１８個の炭素原子を有する置換炭化水素基又は最大１８個の炭素原子を有する炭化水素オキシ基であり、ｎは１〜６の整数である）
前記開環重合は、ヘテロポリ酸、過塩素酸、硫酸、塩酸、ＨＩ、ＨＢｒ、ＨＣｌＯ４、Ｈ２ＳＯ４、ＨＮＯ３、Ｈ３ＰＯ４、パラ−トルエンスルホン酸、トリフルオロ酢酸、ペルフルオロアルケンスルホン酸、メチルトシレート、メチルトリフレート、トリフリン酸及びシリルエステルトリフルオロメタンスルホン酸、からなる群より選択される開環重合触媒の存在下で行われる、ステップと、
ｂ）ステップ（ａ）において調製された線状オリゴマーを除去するステップと、
を具える、シロキサンモノマー混合物を得るための方法。
【請求項８】
前記環状モノマーが、１，１，３，３，５，５，７，７−オクタメチル−２，６−ジオキサ−１，３，５，７−テトラシラシクロオクタンであることを特徴とする、請求項７に記載の方法。
【請求項９】
前記開環触媒がトリフリン酸であることを特徴とする、請求項７に記載の方法。
【請求項１０】
ステップ（ａ）が１５℃〜５０℃の温度で行われることを特徴とする、請求項７〜９のいずれか１項に記載の方法。
【請求項１１】
請求項７のシロキサンモノマー混合物を得るための方法によって得られるシロキサンモノマー混合物であって、Ｘが１〜１８個の炭素原子を有する置換炭化水素基であるとき、置換基が、ハロゲン原子、ハロゲン原子含有基、酸素原子、酸素原子含有基、窒素原子、窒素原子含有基、硫黄原子、及び硫黄原子含有基、から選択される、シロキサンモノマー混合物。
【請求項１２】
Ｘが１〜１８個の炭素原子を有する置換炭化水素基であるとき、前記ハロゲン原子含有基が、クロロメチル、ペルフルオロブチル、トリフルオロエチル、及びノナフルオロへキシルの１つ以上から選択され、前記酸素原子含有基が、（メタ）アクリル、カルボキシル及びポリエーテルの１つ以上から選択される、請求項１１に記載のシロキサンモノマー混合物。
【請求項１３】
以下の繰り返し単位を含む高分子量線状ポリシルアルキレンシロキサンの調製における、請求項１〜４のいずれか１項に記載のシロキサンモノマー混合物の使用。
【化３】
2013510079.tif 000003
（ここで、Ｘ、Ｒ及びｎは、請求項７において定義したとおりである。）
【請求項１４】
以下の繰り返し単位を含むポリシルアルキレンシロキサンポリマーを得るためのプロセスであって、
【化４】
2013510079.tif 000004
（ここで、Ｘ、Ｒ及びｎは、請求項７において定義したとおりである。）
請求項７において得られたシロキサンモノマー混合物を、上述した開環重合触媒の存在下において、前記混合物の融点範囲内の温度で、開環重合するステップを具える、プロセス。
【請求項１５】
以下の繰り返し単位を含む高分子量線状ポリシルアルキレンシロキサンポリマーを得るためのプロセスであって、
【化５】
2013510079.tif 000005
（ここで、Ｘ、Ｒ及びｎは、請求項８において定義したとおりである。）
ａ）シロキサンモノマー及び線状オリゴマーの混合物を形成する、以下の構造の環状モノマーの開環重合を行うステップであって、
【化６】
2013510079.tif 000006
（ここで、Ｘ及びＲは前述のとおりであり、ｎは１〜６の整数である。）
前記開環重合は、ヘテロポリ酸、過塩素酸、硫酸、塩酸、ＨＩ、ＨＢｒ、ＨＣｌＯ４、Ｈ２ＳＯ４、ＨＮＯ３、Ｈ３ＰＯ４、パラ−トルエンスルホン酸、トリフルオロ酢酸、ペルフルオロアルケンスルホン酸、メチルトシレート、メチルトリフレート、トリフリン酸及びシリルエステルトリフルオロメタンスルホン酸、からなる群より選択される開環重合触媒の存在下で行われる、ステップと、
ｂ）ステップ（ａ）において調製された線状オリゴマーを除去し、シロキサンモノマー混合物を調製するステップと、
ｄ）該シロキサンモノマー混合物を、上述した同様の酸性又は塩基性開環重合触媒の存在下で、該シロキサンモノマー混合物の融点範囲内の温度で開環重合するステップと、
を具える、プロセス。
【請求項１６】
前記環状モノマーが、１，１，３，３，５，５，７，７−オクタメチル−２，６−ジオキサ−１，３，５，７−テトラシラシクロオクタンであることを特徴とする、請求項１４又は１５に記載のプロセス。
【請求項１７】
前記開環触媒がトリフリン酸であることを特徴とする、請求項１４、１５又は１６に記載のプロセス。
【請求項１８】
ステップ（ａ）が１５℃〜５０℃の温度で行われることを特徴とする、請求項１５〜１７のいずれか１項に記載のプロセス。